(57)【特許請求の範囲】
【請求項１】
トウを開繊することにより得られる、フィラメント間に空隙を有するフィラメントの集合体を、繊維の連続方向に沿って搬送しつつ、その上方から高吸収性ポリマー粒子を投射することにより、前記フィラメント集合体の空隙内に高吸収性ポリマー粒子を進入させ、しかる後、この高吸収性ポリマー粒子を進入させたフィラメント集合体を包被シートにより包み込むことにより、吸収体を製造する吸収体の製造方法であって、
前記フィラメント集合体の下面と前記包被シートとの間に、上面が粗面の不織布からなる保持シートを配するとともに、前記高吸収性ポリマー粒子の投射前に、前記保持シートの上面に粘着性を有するホットメルト接着剤を塗布し、
前記高吸収性ポリマー粒子の投射を行うにあたり、
移動する前記前記フィラメント集合体に臨む開口を有するケーシングと、
ケーシング内部において前記フィラメント集合体の移動方向に回転する、周面に多数の投射孔を有する回転ドラムと、
前記回転ドラム内部に回動自在に収められた、周面に開口を有するシャッタドラムとを備える高吸収性ポリマー粒子の散布装置を用い、
前記ケーシングの開口位置に対して前記シャッタドラムの開口を合わせた状態で、前記高吸収性ポリマー粒子を前記回転ドラム内に供給するとともに前記回転ドラムを回転させることにより、前記シャッタドラム内の高吸収性ポリマー粒子に前記回転ドラムの半径方向の遠心分力を作用させつつ、前記シャッタドラム内の高吸収性ポリマー粒子を、前記回転ドラムの投射孔から前記ケーシングの開口を介して、前記遠心分力により自由落下速度以上に加速した状態で、前記移動する前記フィラメント集合体及びその下方の前記保持シートに向けて投射する、ことを特徴とする吸収性物品の吸収体の製造方法。
【請求項２】
回転ドラムの投射孔を、周方向に分割された群をなすように形成し、前記高吸収性ポリマー粒子を前記フィラメント集合体上に間欠的に投射する、請求項１記載の吸収体の製造方法。
【請求項３】
前記高吸収性ポリマー粒子を前記フィラメント集合体上に投射する際、前記粉粒体を圧縮空気に伴わせないようにする、請求項１または２記載の吸収体の製造方法。
【請求項４】
前記保持シートの上面を粗面とするために、前記保持シートの上面を不織布の製造時におけるネット面でない非ネット面とする、マーブル加工を行う、ニードルパンチにより加工する、又はブラッシング加工を行う、請求項１〜３のいずれか１項に記載の吸収体の製造方法。
【発明の詳細な説明】
【技術分野】
【０００１】
本発明は、使い捨ておむつ、生理用ナプキンなどの使い捨て吸収性物品の吸収体を製造するに際し、開繊されたフィラメントの集合体等の基材上に高吸収性ポリマー等の粉粒体を散布するための装置および方法に関する。
【背景技術】
【０００２】
幼児や大人のテープ式やパンツ型の使い捨ておむつ、生理用ナプキンなどの吸収性物品は、使用面側のトップシートと、背面側の体液の透過を防止するバックシートと、これらのシート間に介在され、前記トップシートを透過した排泄された体液を受け入れ保持する吸収要素とを基本要素としている。
【０００３】
この基本要素に対し、前記バックシートの裏面側にたとえば不織布などからなる外装シートを設け、前記バックシートとしてプラスチックシートを使用した場合における肌触りを改良する形態、製品の両側にいわゆるバリヤーカフスを形成する形態など、ウエスト周りや腹周りのフィット性を改良するために弾性伸縮性を付与する形態などが、適宜付加される。
【０００４】
使用面側のトップシートを透過した体液を受け入れ保持する吸収要素としては、従来は、パルプ短繊維の積繊体が一般的に使用されている。また、体液に吸収量を高めるために高吸収性ポリマー粒子（以下「ＳＡＰ」ともいう。）を使用することも知られている。
【０００５】
ＳＡＰはパルプ短繊維の積繊体上に散布する場合のほか、パルプ短繊維にＳＡＰを分散保持させ積繊させる場合（特許文献１）がある。
【０００６】
一方、特表２００２−５２４３９９号（ＷＯ９９／２７８７９：特許文献２）及び特表２００４−５００１６５号（米国特許第６，６４６，１８０号：特許文献３）は、連続繊維を吸収要素として使用することを開示している。
【０００７】
特表２００４−５００１６５号は、ＳＡＰを主体としトウの集合体を添加した吸収要素を開示する。この吸収要素は、上層と下層との間に設けた、ＳＡＰを約５０〜９５重量％含み、スターチなどの非水溶性の親水性ポリマー及び繊維を約５〜５０重量％含む吸収層からなるラミネート構造のものであり、これを横断面Ｃ型に折り畳み、中央にチャンネルを形成したものである。前記繊維の例として連続繊維を使用することを開示する。
【０００８】
特表２００４−５００１６５号の第１０図に従う製造方法からすると、ベールから引き出したトウのままで使用しているものと考えられる。したがって、ＳＡＰは前記下層上に多く分布し、真空ローラの吸引作用によってトウの繊維層内に一部は侵入するとしても、トウの上面には達しないものと考えられる。したがって、ＳＡＰ粒子は、本発明のようにフィラメントの集合体に対して実質的に厚み方向全体に分散されているものとは考えられない。
【０００９】
前述のように、吸収要素は、トップシートを透過した体液を可能な限り速やかにかつ大量に受け入れ保持する機能からすると、ＳＡＰ粒子が吸収要素の下部に多く偏在していると、十分な吸収能力が期待できない。また、吸収性物品の裏面を触ると、吸収要素の下部に多く偏在したＳＡＰ粒子群の凹凸が、ジャリジャリした違和感を与え、製品の価値を低下させる。
【００１０】
その他、吸収体の製造に利用可能な粉粒体の散布方法等として、特公平７−１０００６７号、特開２００４−８３０号、特許２５２５２９０号に開示される技術があるが、いずれの技術も、粒子の自重によって基材上に散布する技術であり、粒子を基材の厚み方向に均一に分散させるものではない。
【特許文献１】特開２００４−６５３００号公報
【特許文献２】特表２００２−５２４３９９号（ＷＯ９９／２７８７９）公報
【特許文献３】２００４−５００１６５号（米国特許第６，６４６，１８０号）公報
【特許文献４】特公平７−１０００６７号
【特許文献５】特開２００４−８３０号
【特許文献６】特許２５２５２９０号
【発明の開示】
【発明が解決しようとする課題】
【００１１】
そこで、本発明の第１の課題は、体液の吸収特性に優れた吸収体、ジャリジャリ感がなく柔らかくかつ比較的高い強度（コシ）がある吸収体の製造を可能にすべく、基材の厚み方向に均一に粉粒体を散布することができる粉粒体の散布方法およびその装置を提供することにある。他の課題は、以下の説明から明らかになるであろう。
【課題を解決するための手段】
【００１２】
上記課題を解決した本発明は次記のとおりである。      
【００１３】
【００１４】
【００１５】
【００１６】
【００１７】
【００１８】
【００１９】
【００２０】
【００２１】
【００２２】
【００２３】
【００２４】
【００２５】
【００２６】
【００２７】
【００２８】
【００２９】
【００３０】
【００３１】
【００３２】
＜請求項１記載の発明＞
トウを開繊することにより得られる、フィラメント間に空隙を有するフィラメントの集合体を、繊維の連続方向に沿って搬送しつつ、その上方から高吸収性ポリマー粒子を投射することにより、前記フィラメント集合体の空隙内に高吸収性ポリマー粒子を進入させ、しかる後、この高吸収性ポリマー粒子を進入させたフィラメント集合体を包被シートにより包み込むことにより、吸収体を製造する吸収体の製造方法であって、
前記フィラメント集合体の下面と前記包被シートとの間に、上面が粗面の不織布からなる保持シートを配するとともに、前記高吸収性ポリマー粒子の投射前に、前記保持シートの上面に粘着性を有するホットメルト接着剤を塗布し、
前記高吸収性ポリマー粒子の投射を行うにあたり、
移動する前記前記フィラメント集合体に臨む開口を有するケーシングと、
ケーシング内部において前記フィラメント集合体の移動方向に回転する、周面に多数の投射孔を有する回転ドラムと、
前記回転ドラム内部に回動自在に収められた、周面に開口を有するシャッタドラムとを備える高吸収性ポリマー粒子の散布装置を用い、
前記ケーシングの開口位置に対して前記シャッタドラムの開口を合わせた状態で、前記高吸収性ポリマー粒子を前記回転ドラム内に供給するとともに前記回転ドラムを回転させることにより、前記シャッタドラム内の高吸収性ポリマー粒子に前記回転ドラムの半径方向の遠心分力を作用させつつ、前記シャッタドラム内の高吸収性ポリマー粒子を、前記回転ドラムの投射孔から前記ケーシングの開口を介して、前記遠心分力により自由落下速度以上に加速した状態で、前記移動する前記フィラメント集合体及びその下方の前記保持シートに向けて投射する、ことを特徴とする吸収性物品の吸収体の製造方法。
【００３３】
（作用効果）
本発明の製造方法によって製造される吸収体を備えることによって、厚み方向の吸収性にかたよりがない吸収性物品となる。
また、本発明の高吸収性ポリマー粒子の散布装置においては、次のような作用効果が奏せられる。すなわち、ケーシングの開口位置に対してシャッタドラムの開口を合わせた状態で、回転ドラムが回転すると、高吸収性ポリマー粒子は投射孔を通って落下するとともに、その際に、回転ドラムが回転している関係で、高吸収性ポリマー粒子に対して半径方向の遠心分力が作用し、高吸収性ポリマー粒子に自由落下以上の加速力が作用し、速い速度でフィラメント集合体上に散布・投射される。したがって、高吸収性ポリマー粒子を自由落下させてフィラメント集合体に散布する方法と比較して、フィラメント集合体に対して高吸収性ポリマー粒子を強い力を衝突させることができる。これにより、ウェブ、フィラメントの集合体等の空隙を有するフィラメント集合体に対しては、高吸収性ポリマー粒子をフィラメント集合体の空隙内に深く侵入させることができるようになり、高吸収性ポリマー粒子を上部のみに偏在させることなく、実質的に厚み方向全体に分散させることが可能となる。
なお、「ケーシングの開口位置に対してシャッタドラムの開口を合わせた状態」とは、ケーシングの開口とシャッタドラムの開口が完全に一致している状態のみならず、シャッタドラムの開口がケーシングドラムの開口と一部重なり合っている一部一致の状態をも含む意味である。シャッタドラムを回動させてシャッタドラムの開口をケーシングの開口に対してどの程度重なり合わせるかを調整することにより、回転ドラムの投射孔の有効投射位置（実際に高吸収性ポリマー粒子が投射可能な位置）および有効投射面積（実際に高吸収性ポリマー粒子が飛び出し可能な範囲）が調整される。これによりフィラメント集合体に対する高吸収性ポリマー粒子の投射量および投射位置が調整される。
＜請求項２記載の発明＞
回転ドラムの投射孔を、周方向に分割された群をなすように形成し、前記高吸収性ポリマー粒子を前記フィラメント集合体上に間欠的に投射する、請求項１記載の吸収体の製造方法。
＜請求項３記載の発明＞
前記高吸収性ポリマー粒子を前記フィラメント集合体上に投射する際、前記粉粒体を圧縮空気に伴わせないようにする、請求項１または２記載の吸収体の製造方法。
＜請求項４記載の発明＞
前記保持シートの上面を粗面とするために、前記保持シートの上面を不織布の製造時におけるネット面でない非ネット面とする、マーブル加工を行う、ニードルパンチにより加工する、又はブラッシング加工を行う、請求項１〜３のいずれか１項に記載の吸収体の製造方法。
【発明の効果】
【００３４】
以上のとおり、本発明によれば、体液吸収性物品に用いられる吸収体を製造する場合に体液の吸収特性に優れ、柔らかくかつ比較的高い強度（コシ）がある、吸収体の製造を可能ならしめる。
【発明を実施するための最良の形態】
【００３５】
以下、本発明の一実施形態について添付図面を参照しながら詳説する。
【００３６】
＜パンツ型使い捨ておむつの例＞
図１には、本発明によって得られる吸収体、すなわち粉粒体としての高吸収性ポリマーが基材としてのフィラメントの集合体の厚み方向に均一に分散されている吸収体を備えるパンツ型使い捨ておむつの例が示されている。高吸収性ポリマー、フィラメントの集合体および散布装置の詳細については後述する。前記パンツ型使い捨ておむつ１０は、外面（裏面）側の外装シート１２と内面（表面）側の吸収性本体２０とを備え、外装シート１２に吸収性本体２０が固定されている。吸収性本体２０は、尿や軟便などの体液（後述する生理用ナプキンでは経血）を受け止めて吸収保持する部分である。外装シート１２は着用者に装着するための部分である。
【００３７】
外装シート１２はたとえば図示のように砂時計形状であり、両側が括れており、ここが着用者の脚を入れる部位となる。吸収性本体２０は任意の形状を採ることができるが、図示の形態では長方形である。
【００３８】
外装シート１２は、図２に示すように、吸収性本体２０が所定位置に設置され固定された後、前後に折り畳まれ、外装シート１２の前身頃１２Ｆ及び後身頃１２Ｂの両側部の接合領域１２Ａが熱融着などにより接合される。これによって、図１に示す構造の、ウエスト開口部ＷＯと一対のレッグ開口部ＬＯを有するパンツ型使い捨ておむつが得られる。
【００３９】
図示の吸収性本体２０の長手方向（すなわち図２の上下方向。製品の前後方向でもある。）の中間の幅は、外装シート１２の括れた部分を繋ぐ幅より短い形態が示されている。この幅の関係は逆でもよいし、同一の幅でもよい。
【００４０】
外装シート１２は望ましくは２枚のたとえば撥水性不織布のシートからなり、これらのシート間に弾性伸縮部材を介在させて、その収縮力により着用者にフィットさせる形態が望ましい。前記弾性伸縮部材としては、糸ゴムや弾性発泡体の帯状物などを使用できるが、多数の糸ゴムを使用するのが望ましい。図示の形態では、糸ゴム１２Ｃ，１２Ｃ…が、ウエスト領域Ｗにおいては幅方向に連続して設けられ、腰下領域Ｕにおいては両側部分のみに設けられ、股下領域Ｌにおいては設けられていない。糸ゴム１２Ｃ，１２Ｃ…が、ウエスト領域Ｗ及び腰下領域Ｕの両者に設けられていることで、糸ゴム１２Ｃ自体の収縮力が弱いとしても、全体としては腰下領域Ｕにおいても着用者に当たるので、製品が着用者に好適にフィットする。
【００４１】
（吸収性本体）
実施の形態の吸収性本体２０は、図３に示されるように、体液を透過させるたとえば不織布などからなるトップシート３０と、中間シート（セカンドシート）４０と吸収要素５０とを備えている。また、吸収体５６の裏面側にはプラスチックシートなどからなる体液不透過性シート（バックシートとも呼ばれる）７０が設けられている。この体液不透過性シート７０の裏面側には、前記の外装シート１２が設けられている。さらに、両側にバリヤーカフス６０、６０を備えている。
【００４２】
（トップシート）
トップシート３０は、体液を透過する性質を有する。したがって、トップシート３０の素材は、この体液透過性を発現するものであれば足り、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法等を例示することができる。例えば、柔軟性、ドレープ性を求めるのであれば、スパンレース法が、嵩高性、ソフト性を求めるのであれば、サーマルボンド法が、好ましい加工方法となる。
【００４３】
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００４４】
（中間シート）
トップシート３０を透過した体液を速やかに吸収体へ移行させるために、トップシート３０より体液の透過速度が速い、通常「セカンドシート」と呼ばれる中間シート４０を設けることができる。この中間シートは、体液を速やかに吸収体へ移行させて吸収体による吸収性能を高めるばかりでなく、吸収した体液の吸収体からの「逆戻り」現象を防止し、トップシート３０上を常に乾燥した状態とすることができる。
【００４５】
中間シート４０としては、トップシート３０と同様の素材や、スパンレース、パルプ不織布、パルプとレーヨンとの混合シート、ポイントボンド又はクレープ紙を例示できる。特にエアスルー不織布及びスパンボンド不織布が好ましい。
【００４６】
中間シート（セカンドシート）４０は、トップシート３０と包被シート５８との間に介在されている。図５に示すように、中間シート（セカンドシート）４０を設けない形態も使用可能である。
【００４７】
図示の形態の中間シート４０は、吸収体５６の幅より短く中央に配置されているが、全幅にわたって設けてもよい。中間シート４０の長手方向長さは、吸収体５６の長さと同一でもよいし、体液を受け入れる領域を中心にした短い長さ範囲内であってもよい。中間シート４０の代表的な素材は体液の透過性に優れる不織布である。
【００４８】
（吸収要素）
吸収要素５０は、トウを開繊したフィラメント５２，５２…の集合体及び高吸収性ポリマー粒子５４，５４…を有する吸収体５６と、この吸収体５６の少なくとも裏面及び側面を包む包被シート５８とを有する。さらに、吸収体５６と包被シート５８の裏面側部位（下側の部分）との間に保持シート８０が設けられている。
【００４９】
（吸収体）
吸収体５６は、図３に示すように、トウを開繊したフィラメント５２，５２…の集合体中に高吸収性ポリマー粒子５４，５４…を有する。そして、少なくとも体液受け入れ領域において、フィラメント５２，５２…の集合体に対して高吸収性ポリマー粒子（ＳＡＰ粒子）が実質的に厚み方向全体に分散されている。この実質的に厚み方向全体に分散されている状態を図３の要部拡大図として概念的に示した。
【００５０】
吸収体５６の上部、下部、及び中間部にＳＡＰ粒子が無い、あるいはあってもごく僅かである場合には、「厚み方向全体に分散されている」とは言えない。したがって、「厚み方向全体に分散されている」とは、フィラメントの集合体に対し、厚み方向全体に「均一に」分散されている形態のほか、上部、下部及び又は中間部に「偏在している」が、依然として上部、下部及び中間部の各部分に分散している形態も含まれる。
【００５１】
また、一部のＳＡＰ粒子がフィラメント５２，５２…の集合体中に侵入しないでその表面に残存している形態や、一部のＳＡＰ粒子がフィラメントフィラメント５２，５２…の集合体を通り抜けて包被シート５８上にある形態や図６に示されるように保持シート８０上にある形態も排除されるものではない。なお、ゲルブロッキングを考慮しない場合には上部のみ又は中間部のみに偏在させても良く、逆戻りを考慮しない場合は中間部のみ又は下部のみに偏在している形態でも良い。
【００５２】
本発明の粉粒体の散布方法は、「製品の幅方向、長手方向及び厚み方向の少なくとも一つの方向に関し、フィラメントの集合体に対する高吸収性ポリマー粒子の分散密度に大小がある」吸収体を得る場合にも適用できる。
【００５３】
この「フィラメントの集合体に対する高吸収性ポリマー粒子の分散密度に大小がある」事項は種々の形態を包含する。
【００５４】
これについて説明すると、図１６に示すように、吸収体５６について、製品の幅方向をＸ、長手方向をＹ、厚み方向をＺとして、表１に示すように、それぞれ高吸収性ポリマー粒子の分散密度を他の領域より大きくする（高くする）場合を「寄り」と定義する。また、高吸収性ポリマー粒子の分散密度が同一である場合を「均一」と定義する。
【００５５】
表２〜表４に、「製品の幅方向、長手方向及び厚み方向の少なくとも一つの方向に関し、前記フィラメントの集合体に対する前記高吸収性ポリマー粒子の分散密度に大小がある」各形態についての特有の効果を併示した。これらの条件は組み合わせて使用できることは勿論である。
【００５６】
【表１】
0004537237.tif 000002
【００５７】
【表２】
0004537237.tif 000003
【００５８】
【表３】
0004537237.tif 000004
【００５９】
【表４】
0004537237.tif 000005
【００６０】
このように、製品の幅方向、長手方向及び厚み方向のすべての方向に関し、フィラメントの集合体に対する高吸収性ポリマー粒子の分散密度が均一の場合に比較して、特有の効果を奏する。
【００６１】
他方、フィラメント５２，５２…の集合体は、実質的に連続繊維とみなされる連続繊維として構成されたトウ（繊維束）を開繊したものである。トウ構成繊維としては、例えば、多糖類又はその誘導体（セルロース、セルロースエステル、キチン、キトサンなど）、合成高分子（ポリエチレン、ポリプロピレン、ポリアミド、ポリエステル、ポリラクタアミド、ポリビニルアセテートなど）などを用いることができるが、特に、セルロースエステルおよびセルロースが好ましい。
【００６２】
セルロースとしては、綿、リンター、木材パルプなど植物体由来のセルロースやバクテリアセルロースなどが使用でき、レーヨンなどの再生セルロースであってもよく、再生セルロースは紡糸された繊維であってもよい。
【００６３】
好適に採用できるセルロースエステルとしては、例えば、セルロースアセテート、セルロースブチレート、セルロースプロピオネートなどの有機酸エステル；セルロースアセテートプロピオネート、セルロースアセテートブチレート、セルロースアセテートフタレート、硝酸酢酸セルロースなどの混酸エステル；およびポリカプロラクトングラフト化セルロースエステルなどのセルロースエステル誘導体などを用いることができる。これらのセルロースエステルは単独で又は二種類以上混合して使用できる。セルロースエステルの粘度平均重合度は、例えば、５０〜９００、好ましくは２００〜８００程度である。セルロースエステルの平均置換度は、例えば、１．５〜３．０（例えば、２〜３）程度である。
【００６４】
セルロースエステルの平均重合度は、例えば１０〜１０００、好ましくは５０〜９００、さらに好ましくは２００〜８００程度とすることができ、セルロースエステルの平均置換度は、例えば１〜３程度、好ましくは１〜２．１５、さらに好ましくは１．１〜２．０程度とすることができる。セルロースエステルの平均置換度は、生分解性を高める等の観点から選択することができる。
【００６５】
セルロースエステルとしては、有機酸エステル（例えば、炭素数２〜４程度の有機酸とのエステル）、特にセルロースアセテートが好適である。セルロースアセテートの酢化度は、４３〜６２％程度である場合が多いが、特に３０〜５０％程度であると生分解性にも優れるため好ましい。特に好ましいセルロースエステルは、セルロースジアセテートである。
【００６６】
トウ構成繊維は、種々の添加剤、例えば、熱安定化剤、着色剤、油剤、歩留り向上剤、白色度改善剤等を含有していても良い。
【００６７】
トウ構成繊維の繊度は、例えば、１〜１６ｄｔｅｘ、好ましくは１〜１０ｄｔｅｘ、さらに好ましくは１〜５ｄｔｅｘが望ましい。トウ構成繊維は、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。捲縮繊維を用いると、嵩高で軽量な吸収体を製造できるとともに、繊維間の絡み合いにより一体性の高いトウを容易に製造できる。トウ構成繊維の断面形状は、特に限定されず、例えば、円形、楕円形、異形（例えば、Ｙ字状、Ｘ字状、Ｉ字状、Ｒ字状など）や中空状などのいずれであってもよい。トウ構成繊維は、例えば、３，０００〜１，０００，０００本、好ましくは５，０００〜１，０００，０００本程度の単繊維を束ねることにより形成されたトウ（繊維束）の形で使用することができる。繊維束は、３，０００〜１，０００，０００本程度の連続繊維を集束して構成するのが好ましい。
【００６８】
トウは、繊維間の絡み合いが弱いため、主に形状を維持する目的で、繊維の接触部分を接着または融着する作用を有するバインダーを用いることができる。バインダーとしては、トリアセチン、トリエチレングリコールジアセテート、トリエチレングリコールジプロピオネート、ジブチルフタレート、ジメトキシエチルフタレート、クエン酸トリエチルエステルなどのエステル系可塑剤の他、各種の樹脂接着剤、特に熱可塑性樹脂を用いることができる。
【００６９】
バインダーとして使用する熱可塑性樹脂は、溶融・固化により接着力が発現する樹脂であり、水不溶性または水難溶性樹脂、および水溶性樹脂が含まれる。水不溶性または水難溶性樹脂と水溶性樹脂とは、必要に応じて併用することもできる。
【００７０】
水不溶性または水難溶性樹脂としては、例えば、ポリエチレン、ポリプロピレン、エチレン−プロピレン共重合体、エチレン−酢酸ビニル共重合体などのオレフィン系の単独又は共重合体、ポリ酢酸ビニル、ポリメタクリル酸メチル、メタクリル酸メチル−アクリル酸エステル共重合体、（メタ）アクリル系モノマーとスチレン系モノマーとの共重合体などのアクリル樹脂、ポリ塩化ビニル、酢酸ビニル−塩化ビニル共重合体、ポリスチレン、スチレン系モノマーと（メタ）アクリル系モノマーとの共重合体などのスチレン系重合体、変性されていてもよいポリエステル、ナイロン１１、ナイロン１２、ナイロン６１０、ナイロン６１２などのポリアミド、ロジン誘導体（例えば、ロジンエステルなど）、炭化水素樹脂（例えば、テルペン樹脂、ジシクロペンタジエン樹脂、石油樹脂など）、水素添加炭化水素樹脂などを用いることができる。これらの熱可塑性樹脂は一種又は二種以上使用できる。
【００７１】
水溶性樹脂としては、種々の水溶性高分子、例えば、ポリビニルアルコール、ポリビニルピロリドン、ポリビニルエーテル、ビニル単量体と、カルボキシル基、スルホン酸基又はそれらの塩を有する共重合性単量体との共重合体などのビニル系水溶性樹脂、アクリル系水溶性樹脂、ポリアルキレンオキサイド、水溶性ポリエステル、水溶性ポリアミドなどを用いることができる。これらの水溶性樹脂は、単独で使用できるとともに二種以上組合せて使用してもよい。
【００７２】
熱可塑性樹脂には、酸化防止剤、紫外線吸収剤などの安定化剤、充填剤、可塑剤、防腐剤、防黴剤などの種々の添加剤を添加してもよい。
【００７３】
しかし、可能な限り、高吸収性ポリマー粒子の侵入を阻害するバインダー成分の使用は避けるべきである。高吸収性ポリマー粒子の侵入を阻害するバインダー成分は使用しないのが最善である。
【００７４】
トウは公知の方法により製造できるので詳説はしない。吸収要素５０に好適に使用できるセルロースジアセテートのトウのベールは、セラニーズ社やダイセル化学工業などにより市販されている。セルロースジアセテートのトウのベールは、密度は約０．５ｇ／ｃｍ3であり、総重量は４００〜６００ｋｇである。
【００７５】
このベールから、トウを引き剥がし、所望のサイズ、嵩となるように広い帯状に開繊する。トウの開繊幅は任意であり、例えば、幅１００〜２０００ｍｍ、好ましくは製品の吸収体の幅の１００〜３００ｍｍ程度とすることができる。また、トウの開繊度合いを調整することにより、吸収体の密度を調整することができる。
【００７６】
トウの開繊方法としては、例えば、トウを複数の開繊ロールに掛け渡し、トウの進行に伴って次第にトウの幅を拡大して開繊する方法、トウの緊張（伸長）と弛緩（収縮）とを繰返して開繊する方法、圧縮エアーを用いて拡幅・開繊する方法などを用いることができる。
【００７７】
（高吸収性ポリマー粒子）
高吸収性ポリマー粒子とは、「粒子」以外に「粉体」も含む意味である。高吸収性ポリマー粒子の粒径は、この種の吸収性物品に使用されるものをそのまま使用でき、１００〜１０００μｍ、特に１５０〜４００μｍのものが望ましい。高吸収性ポリマー粒子の材料としては、特に限定無く用いることができるが、吸水量が６０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００７８】
高吸収性ポリマー粒子としては、吸水速度が４０秒以下のものが好適に用いられる。吸水速度が４０秒を超えると、吸収体内に供給された体液が吸収体外に戻り出てしまう所謂逆戻りが発生し易くなる。
【００７９】
また、高吸収性ポリマー粒子としては、ゲル強度が１０００Ｐａ以上のものが好適に用いられる。これにより、トウを用いることにより嵩高な吸収体とした場合であっても、体液吸収後のべとつき感を効果的に抑制できる。
【００８０】
高吸収性ポリマー粒子の目付け量は、当該吸収体の用途で要求される吸収量に応じて適宜定めることができる。したがって一概には言えないが、５０〜３５０ｇ／ｍ2とすることができる。ポリマーの目付け量を５０ｇ／ｍ2以下とすることにより、ポリマーの重量によって、トウからなるフィラメントの集合体を採用することにより軽量化効果が発揮されにくくなるのを防止できる。３５０ｇ／ｍ2を超えると、効果が飽和するばかりでなく、高吸収性ポリマー粒子の過剰により前述のジャリジャリした違和感を与えるようになる。
【００８１】
必要であれば、表２〜表４に示した高吸収性ポリマー粒子の分散パターンを得るために、高吸収性ポリマー粒子は、吸収体５６の平面方向で散布密度あるいは散布量を調整できる。たとえば、体液の排泄部位を他の部位より散布量を多くすることができる。男女差を考慮する場合、男用は前側の散布密度（量）を高め、女用は中央部の散布密度（量）を高めることができる。また、吸収体５６の平面方向において局所的（例えばスポット状）にポリマーが存在しない部分を設けることもできる。
【００８２】
必要により、高吸収性ポリマー粒子として、粒径分布が異なる複数用意し、厚み方向に順次散布・投射できる。たとえば、前記の高吸収性ポリマー粒子散布手段９０を複数ライン方向に間隔をおいて配置し、先に粒径分布が小さいものを散布・投射した後に、粒径分布が大きいものを散布・投射することで、吸収体５６内の下側に粒径分布が小さいものを、上側に粒径分布が大きいものを分布させることができる。この形態は、粒径分布が小さいものは、フィラメントの集合体内に奥深く侵入させるために有効である。
【００８３】
高吸収性ポリマー粒子とフィラメントの集合体との割合は吸収特性を左右する。吸収体５６における体液を直接受ける領域での５ｃｍ×５ｃｍの平面面積内における重量比としては、高吸収性ポリマー粒子／フィラメント重量が、１〜１４、特に３〜９であることが望ましい。
【００８４】
（吸収体のサイズ・重量）
他方、吸収体５６のサイズは、平面投影面積が４００ｃｍ2以上であり、かつ厚さが１〜１０ｍｍ、特に１〜５ｍｍであるのが好ましい。吸収体のサイズがこの範囲内にあると、重量や厚さ、コストの増加を来たさずに復元性を向上する上で、極めて有利である。また、吸収体の重量は２５ｇ以下、特に１０〜２０ｇとなるように構成するのが好ましい。吸収体の重量がこの範囲内にあると、専用部材を用いないことによる利点が特に顕著になる。
【００８５】
（吸収体の圧縮特性）
吸収体５６の圧縮レジリエンスＲＣは、４０〜６０％、特に５０〜６０％とするのが好ましい。これにより、吸収体自体で十分な復元性を発揮できるようになる。
【００８６】
さらに、吸収体５６の圧縮エネルギーＷＣは４．０〜１０．０ｇｆ・ｃｍ／ｃｍ2であると、包装に際して従来と同レベルあるいはそれ以上にコンパクトに圧縮することができるため好ましい。
【００８７】
これらの圧縮特性は、開繊等によるフィラメントの集合体の繊維密度の調整、繊維素材の選定、可塑剤等のバインダーの種類の選定・処理の程度の調整、あるいはこれらの組み合わせ等により調整できる。
【００８８】
ここで、圧縮エネルギー（ＷＣ）とは、長さ２００ｍｍ、幅５０ｍｍに断裁した試験片（保持シート）の中央部を、５０ｇまで押す場合のエネルギー消費量である。
【００８９】
この圧縮エネルギーは、ハンディー圧縮試験機（ＫＥＳ−Ｇ５、カトーテック社製）によって、測定することができる。この試験機による場合の測定条件は、ＳＥＮＳ：２、力計の種類：１ｋｇ、ＳＰＥＥＤ  ＲＡＮＧＥ：ＳＴＤ、ＤＥＦ感度：２０、加圧面積：２ｃｍ2、取り込間隔：０．１（標準）、ＳＴＲＯＫＥ  ＳＥＴ：５．０、上限荷重：５０ｇｆ／ｃｍ2である。
【００９０】
一方、圧縮レジリエンス（ＲＣ）とは、繊維が圧縮されたときの回復性を表すパラメータである。したがって、回復性がよければ、圧縮レジリエンスが大きくなる。この圧縮レジリエンスは、ハンディー圧縮試験機（ＫＥＳ−Ｇ５、カトーテック社製）によって、測定することができる。この試験機による場合の測定条件は、上記圧縮エネルギーの場合と同様である。
【００９１】
（包被シート）
包被シート５８としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。目付けは、８〜２０ｇ／ｍ2、特に１０〜１５ｇ／ｍ2のものが望ましい。
【００９２】
この包被シート５８は、図３のように、フィラメント５２，５２…の集合体及び高吸収性ポリマー粒子５４，５４…の層全体を包む形態のほか、たとえば図４に示すように、その層の裏面及び側面のみを包被するものでもよい。また図示しないが、吸収体５６の上面及び側面のみをクレープ紙や不織布で覆い、下面をポリエチレンなどの体液不透過性シートで覆う形態、吸収体５６の上面をクレープ紙や不織布で覆い、側面及び下面をポリエチレンなどの体液不透過性シートで覆う形態などでもよい（これらの各素材が包被シートの構成要素となる）。必要ならば、フィラメント５２，５２…の集合体及び高吸収性ポリマー粒子５４，５４…の層を、上下２層のシートで挟む形態や下面のみに配置する形態でもよいが、高吸収性ポリマー粒子の移動を防止でき難いので望ましい形態ではない。
【００９３】
（保持シート）
保持シート８０と吸収体５６上との間には、高吸収性ポリマー粒子５４がその散布などにより介在されている。高吸収性ポリマー粒子５４は、フィラメント５２の集合体への散布・投射時に又はその後の工程、あるいは消費者が使用するまでの流通過程で、フィラメント５２の集合体を通り抜けることがある。フィラメントの集合体を通り抜けた高吸収性ポリマー粒子群の凹凸は、消費者が使用する際に手で触ったときジャリジャリした違和感を与える。そこで、吸収体５６と包被シート５８との間に吸収性ポリマーの保持性能を有する保持シート８０を介在させるのである。この保持シート８０は、ティッシュペーパ（クレープ紙）などの包被シート５８のみでは足りないコシを補強して、消費者が使用する際に手で触ったとき違和感を軽減又は防止する。
【００９４】
なお、図６には、吸収体５６の下方に高吸収性ポリマー粒子を設けた場合、あるいは吸収体５６中に含ませた高吸収性ポリマー粒子が、製造から消費者が使用するまでの段階で、フィラメント５２の集合体から抜け出て、保持シート８０上に集まった場合を概念的に示した。
【００９５】
保持シート８０の素材は、上面が粗面の不織布とされる。
【００９６】
保持シート８０を不織布とする場合、その保持シート８０は、ＫＥＳ試験に基づく圧縮エネルギーが０．０１〜１０．００ｇｆｃｍ／ｃｍ2、好ましくは、０．０１〜１．００ｇｆｃｍ／ｃｍ2で、かつ圧縮レジリエンスが１０〜１００％、好ましくは、７０〜１００％の不織布であるとよい。
【００９７】
保持シート８０を設ける理由は先にも触れたように、たとえば吸収体５６から下方に抜け落ちた（抜け出た）吸収性ポリマーを保持することにある。したがって、抜け出た高吸収性ポリマー粒子に対して、包被シート５８及び保持シート８０を介して使用者に接触するので、使用者にジャリジャリした違和感として、伝わるおそれがない。特に上記の縮エネルギー及び圧縮レジリエンスである不織布であると、保持シートとしての機能が十分に発揮する。
【００９８】
また、抜け出た吸収性ポリマーは、保持シート６０によって保持され、包被シート５８上を移動することがないため、吸収能力に偏在が生じるおそれもない。特に、本発明では、保持シート８０上を高吸収性ポリマー粒子が移動するのを防止するために、予め粘着性を有するホットメルト接着剤を保持シート８０上に塗布する。また、保持シート８０の上面（使用面側に向かう面）を粗面とすることで、保持シート８０上を高吸収性ポリマー粒子が移動するのを防止する。このための粗面化又は毛羽立ち手段としては、不織布の製造時におけるネット面でない非ネット面とする、マーブル加工を行う、ニードルパンチにより加工する、ブラシッング加工するなどを挙げることができる。
【００９９】
保持シート８０は、図３等に示すように吸収体５６の下方にのみ設けても、また図６に示すように、吸収体５６の側面を通り吸収体５６の上面にまで巻き上げて延在させてもよい。また、保持シート８０を複数枚重ねて使用することも可能である。
【０１００】
上記例は、吸収体と包被シートの裏面側部位との間に保持シートを設ける例であるが、保持シートは、包被シートより裏面側であってもよく（その形態は図示していない）、要は、吸収体に対して裏面側に保持シートを設ければ、製品の裏面から触る場合におけるジャリジャリした違和感を軽減させるあるいは生じさせないものとなる。
【０１０１】
（体液不透過性シート）
体液不透過性シート７０は、単に吸収体５６の裏面側に配されるシートを意味し、本実施の形態においては、トップシート３０との間に吸収体５６を介在させるシートとなっている。したがって、本体液不透過性シートは、その素材が、特に限定されるものではない。具体的には、例えば、ポリエチレンやポリプロピレン等のオレフィン系樹脂や、ポリエチレンシート等に不織布を積層したラミネート不織布、防水フィルムを介在させて実質的に不透液性を確保した不織布（この場合は、防水フィルムと不織布とで体液不透過性シートが構成される。）などを例示することができる。もちろん、このほかにも、近年、ムレ防止の観点から好まれて使用されている不透液性かつ透湿性を有する素材も例示することができる。この不透液性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。
【０１０２】
体液不透過性シート７０は、いわゆる額巻きする形態で使用面に延在させる（図示せず）ことで、体液の横漏れを防止できるが、実施の形態においては、横漏れについては、バリヤーカフス６０を形成する二重のバリヤーシート６４間に第２体液不透過性シート７２を介在させることにより防止している。この形態によれば、バリヤーカフス６０の起立まで第２体液不透過性シート７２が延在しているので、トップシート３０を伝わって横に拡散した体液やバリヤーカフス６０、６０間の軟便の横漏れを防止できる利点もある。
【０１０３】
（バリヤーカフス）
製品の両側に設けられたバリヤーカフス６０、６０は、トップシート３０上を伝わって横方向に移動する尿や軟便を阻止し、横漏れを防止するために設けられているが、付加的な要素である。
【０１０４】
図示のバリヤーカフス６０は、撥水性不織布シートを二重にしたものであり、吸収体５６の裏面側からトップシート３０の下方への折り込み部分を覆って、表面側に突出するように形成されている。トップシート３０上を伝わって横方向に移動する尿を阻止するために、特に、二重の不織布シート間に体液不透過性シート７０の側部が挿入され、表面側に突出するバリヤーカフス６０の途中まで延在している。
【０１０５】
また、バリヤーカフス６０自体の形状は適宜に設計可能であるが、図示の例では、バリヤーカフス６０の突出部の先端部及び中間部に弾性伸縮部材、たとえば糸ゴム６２が伸張下で固定され、使用状態においてその収縮力により、バリヤーカフス６０が起立するようになっている。中間部の糸ゴム６２が先端部の糸ゴム６２、６２よりも中央側に位置してトップシート３０の前後端部に固定される関係で、図３のように、バリヤーカフス６０の基部側は中央側に向かって斜めに起立し、中間部より先端部は外側に斜めに起立する形態となる。
【０１０６】
（エンボス加工）
トップシート３０の表面側から厚み方向にエンボスによる凹溝Ｅを形成してもよい。この場合、トップシート３０のみにエンボスによる凹溝Ｅを形成するほか、図７に示すように、トップシート３０と中間シート４０との両者にエンボスによる凹溝Ｅを形成したり、トップシート３０の表面側から吸収体５６の厚さ方向一部または略全体に達するようにエンボスによる凹部を形成したり（図示せず）することができる。トップシート３０と中間シート４０との両者にエンボスによる凹部Ｅを形成させるためには、中間シート４０としては、坪量が８〜４０ｇ／ｍ2、厚さ０．２〜１．５ｍｍ、トップシート３０としては、坪量が１５〜８０ｇ／ｍ2、厚さ０．２〜３．５ｍｍの範囲にあるのが、透液性を阻害しない条件で、エンボス加工を充分に行える点で望ましい。
【０１０７】
また、トップシート３０に凹部を形成することなく、中間シート４０のみにエンボスによる凹部を形成してもよく、さらにトップシート３０及び中間シート４０に凹部を形成することなく、吸収要素５６のみにエンボスによる凹部を形成しても、また、トップシート３０、中間シート４０および包被シート５８に凹部を形成することなく、吸収体５８のみにエンボスによる凹部を形成してもよい。
【０１０８】
凹部Ｅはこれが延在する方向に、体液を誘導し拡散させる効果がある。よって、凹部Ｅを実質的に溝状に連続させる（複数の凹部が間隔を空けて列なり一つの溝を形成する場合を含む）と、体液は、吸収体に到達する前に表面側層の凹部Ｅを伝って拡散するようになり、吸収体のより広範な部分を吸収に利用できるようになる。よって、製品全体の吸収容量が増大し、吸収容量不足に基づく側方からの漏れや逆戻りが発生し難い吸収性物品となる。
【０１０９】
一方、トウからなる吸収体５６は従来のパルプ物と比べて剛性が低下し易いが、吸収体５６にエンボスによる凹部を形成すると剛性を高めることができるため好ましい。図示しないが、吸収要素５０の剛性を高めるために、吸収体５６の裏面側（トップシート３０側に対して反対側）から厚み方向にエンボスによる凹部を形成するのも好ましい形態である。この裏面側の凹部を形成するために、保持シート８０、包被シート５８、体液不透過性シート７０または外装シート１２の裏面側から、吸収体５６まで達するように一体的にエンボス加工を施すことができる。また、このような裏面側の凹部は、表面側の凹部Ｅとともに形成するのが好ましいが、表面側の凹部Ｅを形成せずに裏面側の凹部のみ形成することもできる。凹部を表裏両側に設ける場合には、凹部の形態を表裏共通にしても良く、また表裏異なるものとしても良い。
【０１１０】
エンボスによる凹部はその延在方向に体液を誘導し拡散させる効果がある。また剛性を高める効果もある。よって、エンボスによる凹部の形態はこれらの効果を考慮して決定するのが望ましい。例えば、凹部は、実質的に溝状に連続するもの（複数の凹部が間隔を空けて列なり一つの溝を形成する場合を含む）の他、複数の凹部が間隔を空けて点状に配置されるものであっても良い。また、平面パターンとしては、溝状または点状の凹部が、製品の長手方向、幅方向、これらを組み合わせた格子状、幅方向に往復するジグザグ状（千鳥状）、あるいは不規則に配置された形態等を採ることができる。さらに、ピン状、富士山状、蛇腹状等、適宜の形態を採用することができる。
【０１１１】
（その他）
なお、図示しないが、吸収性本体２０の各構成部材は、ホットメルト接着剤などのベタ、ビードまたはスパイラル塗布などにより相互に固定される。
【０１１２】
（テープ式使い捨ておむつの例）
一方、図８及び図９はテープ式使い捨ておむつの例を示している。図９は図８におけるＩＸ−ＩＸ線矢視図であるが、吸収性本体２０についてはやや誇張して図示してある。
【０１１３】
テープ式使い捨ておむつ１０Ａは、おむつの背側両側端部に取り付けられたファスニング片を有し、このファスニング片の止着面にフック要素を有するとともに、前記おむつの裏面を構成するバックシートを不織布積層体とし、おむつの装着に当り、前記ファスニング片のフック要素を前記バックシートの表面の任意個所に係合可能となしたおむつである。
【０１１４】
吸収性本体２０は、トップシート３０と、体液不透過性シート７０との間に、吸収体５６を介在させたものとなっている。この吸収体５６は、ティッシュペーパによる包被シート５８により全体が包まれており、平面的に視て長方形をなしている。吸収体５６と包被シート５８との間には保持シート８０が設けられている。
【０１１５】
さらに、トップシート３０と吸収体５６との間には、中間シート４０が介在されている。体液不透過性シート７０は吸収体５６より幅広の長方形をなし、その外方に砂時計形状の不織布からなるバックシート１２Ａが設けられている。
【０１１６】
トップシート３０は吸収体５６より幅広の長方形をなし、吸収体５６の側縁より若干外方に延在し、体液不透過性シート７０とホットメルト接着剤などにより固着されている。
【０１１７】
おむつの両側部には、使用面側に突出するバリヤーカフス６０Ａが形成され、このバリヤーカフス６０Ａは、実質的に幅方向に連続した不織布からなるバリヤーシート６４と、弾性伸縮部材、例えば糸ゴムからなる１本の又は複数本の脚周り用弾性伸縮部材としての糸ゴム６２とにより構成されている。１３０は面ファスナーによるファスニング片である。
【０１１８】
バリヤーシート６４の内面は、トップシート３０の側縁と離間した位置において固着始端を有し、この固着始端から体液不透過性シート７０の延在縁にかけて、幅方向外方部分がホットメルト接着剤などにより固着されている。バリヤーシート６４の外面は、その下面においてバックシート１２Ａにホットメルト接着剤などにより固着されている。さらに、ガスケットカフス用弾性伸縮部材、たとえば糸ゴム６６が設けられている。
【０１１９】
バリヤーシート６４の内面の、体液不透過性シート７０への固着始端は、バリヤーカフス６０Ａの起立端を形成している。脚周りにおいては、この起立端より内側は、製品本体に固定されていない自由部分であり、この自由部分が糸ゴム６２の収縮力により起立するようになる。
【０１２０】
本例では、ファスニング片１３０として、面ファスナーを用いることで、バックシート１２Ａに対して、メカニカルに止着できる。したがって、いわゆるターゲットテープを省略することもでき、かつ、ファスニング片１３０による止着位置を自由に選択できる。
【０１２１】
ファスニング片１３０は、プラスチック、ポリラミ不織布、紙製などのファスニング基材の基部がバックシート１２Ａに、例えば接着剤により接合されており、先端側にフック要素１３０Ａを有する。フック要素１３０Ａはファスニング基材に接着剤により接合されている。フック要素１３０Ａは、その外面側に多数の係合片を有する。フック要素１３０Ａより先端側に仮止め接着剤部１３０Ｂを有する。製品の組立て末期において、仮止め接着剤部１３０Ｂがバリヤーシート６４に接着されることによりファスニング片１３０の先端側の剥離を防止するようにしている。使用時には、その接着力に抗して剥離し、ファスニング片１３０の先端側を前身頃に持ち込むものである。仮止め接着剤部１３０Ｂより先端側はファスニング基材が露出して摘みタブ部とされている。
【０１２２】
前身頃の開口部側には、バックシート１２Ａの内面側に、デザインシートとしてのターゲット印刷シート７４が設けられ、ファスニング片１３０のフック要素１３０Ａを止着する位置の目安となるデザインが施されたターゲット印刷がなされ、外部からバックシート１２Ａを通して視認可能なように施されている。
【０１２３】
おむつの装着時には、おむつが舟形に体に装着されるので、そして糸ゴム６２の収縮力が作用するので、脚周りでは、糸ゴム６２の収縮力によりバリヤーカフス６０Ａが起立する。
【０１２４】
起立部で囲まれる空間は、尿又は軟便の閉じ込め空間を形成する。この空間内に排尿されると、その尿はトップシート３０を通って吸収体５６内に吸収されるとともに、軟便の固形分については、バリヤーカフス６０Ａの起立部がバリヤーとなり、その乗り越えが防止される。万一、起立部の起立遠位側縁を乗り越えて横に漏れた尿は、平面当り部によるストップ機能により横漏れが防止される。
【０１２５】
本形態において、各起立カフスを形成するバリヤーシート６４は、透液性でなく実質的に不透液性（半透液性でもよい）であるのが望ましい。また、表面シート（不織布積層体）に対してシリコン処理などにより液体をはじく性質となるようにしてもよい。いずれにしても、バリヤーシート６４及びバックシート１２Ａは、それぞれ通気性があり、かつバリヤーシート６４及びバックシート１２Ａは、それぞれ耐水圧が１００ｍｍＨ2Ｏ以上のシートであるのが好適である。これによって、製品の幅方向側部において通気性を示すものとなり、着用者のムレを防止できる。
【０１２６】
その他の点、例えば各部の使用素材等については、前述のパンツ型紙おむつの場合と同じであるため、敢えて説明を省略する。
【０１２７】
＜紙おむつの製造方法例＞
上述の紙おむつの製造例について説明する。図１０及び図１１に示す例は、図１、図２及び図６に示すパンツ型の使い捨ておむつの製造設備例を示している。
【０１２８】
ラインに上流側から包被シート５８が供給され、次いで保持シート８０が供給される。続いて、後に詳しく説明する開繊工程を経ることによって、トウが開繊されたフィラメント５２の集合体５２Ｚが上方から供給され、高吸収性ポリマー粒子散布手段９０により、上方からフィラメント５２の集合体５２Ｚ上に散布され、フィラメントの集合体に対して高吸収性ポリマー粒子５４が実質的に厚み方向全体に分散される。その後、セーラ９２を通すことにより吸収要素５０として包被シート５８により包み込む。次に、カッター装置９４によりライン方向に分割され、個別の吸収要素５０とされる。
【０１２９】
さらに、中間シート（セカンドシート）４０が上方から、実施の形態では吸収要素５０全長に対して短い構造であるので、間欠的に供給される。
【０１３０】
続いて上方からバリヤーカフス６０の構成要素及びトップシート３０が、下方から体液不透過性シート７０がそれぞれ供給される。ここで、バリヤーカフス６０を構成するバリヤーシート６４の供給ラインでは、予め、図示しない装置により２枚の不織布間に糸ゴム６２が伸張下で、かつ第２体液不透過性シート７２が固定された状態での供給がなされ、トップシート３０と共に主ラインに供給される。主ラインに供給されたバリヤーカフス６０の構成要素、トップシート３０及び体液不透過性シート７０は、図６に示す形状に、セーラ９６により折り畳みがなされる。
【０１３１】
吸収性本体２０のラインの最後では、カッター装置９８により切断され、長手方向をラインに沿わせた長方形の吸収性本体２０が得られる。
【０１３２】
得られた吸収性本体２０は、転回装置１００により吸収性本体２０の長手方向がラインと直交するように９０度転回される。
【０１３３】
一方、外装シート１２のラインでは、予め２枚の不織布シート間に糸ゴム１２Ｃが介在された（図１０では図示を省略してある）状態で流れ、かつ、脚周り部分を形成するためにカッター（図示せず）により楕円形にくりぬかれ、組合せステーション１０２に達すると、その上で、かつ、くりぬき部位間に転回済みの吸収性本体２０が設置され、ホットメルト接着剤などにより固定され、外装シート１２と結合される。その後、図１０の水平ラインを境にして上下に折りたたまれ、外装シート１２の前身頃１２Ｆ及び後身頃１２Ｂの両側部の接合領域１２Ａが熱融着などにより接合される。その後、ライン方向に分断して（分断手段は図示していない）個別製品を得る。
【０１３４】
ベール５２Ｘからの開繊は、たとえば図１１に示す形態で行われる。すなわち、ベール５２Ｘからトウ５２Ｙが引き出され、ガイド１２０を通してはターン部１２２により角度変えが行われ、プリテンションロール１２４のニップを通して第１ニップ１２６Ａ、第２ニップ１２６Ｂ、及び第３ニップ１２６Ｃを通り、第２開繊装置１１０に導かれ、ここで最終的な開繊が行われ、フィラメントの集合体５２Ｚとなった状態で、セーラ９２へと送り込まれる。ここで、第２ニップ１２６Ｂの一方のローラは、長手方向に小さな間隔を置いて周方向に連続する溝が多数形成されている。この溝は、フィラメントが多数の溝内に入り込むことで、開繊を促進させる機能がある。
【０１３５】
第１ニップ１２６Ａと第２ニップ１２６Ｂとの間は、トウ５２Ｙにテンションをかけるように張力が付与されており、逆に第２ニップ１２６Ｂと第３ニップ１２６Ｃとの間は弛緩されるように、各ニップロールの周速度が設定されている。プリテンションロール１２４は、第１ニップ１２６Ａへ円滑にトウ５２Ｙを供給するために、ベール５２Ｘから引き剥がしたトウ５２Ｙのテンションをコントロールするように構成されている。
【０１３６】
このように構成された第１開繊装置では、トウ５２Ｙにテンションがかけられることで、捲縮がある程度除去され、フィラメントの分離が促進された後に、第２ニップ１２６Ｂと第３ニップ１２６Ｃとのでトウ５２Ｙの弛緩が行われることで、トウ５２Ｙが主に幅方向にばらけるようになる。
【０１３７】
次に、第２開繊装置１１０に導かれる。第２開繊装置１１０は、たとえば、特開昭５９−５００４２２号公報（ＷＯ  ８３／０３２６７）に開示されたものと同様な構造であり、概略的には図９に示すように、入口１１０Ａと出口１１０Ｂとの間にベンチュリー部１１０ｂが形成されるとともに、入口側に圧空の吹き込み口１１０ａを備えるとともに、ベンチュリー部１１０ｂに空気の排気孔１１０ｃを有するものである。平面的にはほぼ長方形をなし、図９の紙面を貫通する方向に扁平な形状である。
【０１３８】
吹き込み口１１０ａからの圧空の吹き込みによって、エジェクター効果によって入口１１０Ａから空気が入り込み、その結果、トウ５２Ｙは引き込まれ、前進力が与えられる。トウ５２Ｙがベンチュリー部１１０ｂに至ると、空気の排気孔１１０ｃから排気が行われ、かつ、ベンチュリー部１１０ｂの空間が拡大するために、主にトウ５２Ｙの厚み方向の開繊が行われる。その際に、図９の下方にも示したように、幅方向にもばらける。
【０１３９】
本発明者らは、第２開繊装置１１０のみでは開繊が不十分であり、予め第１の開繊装置によって、トウ５２Ｙに緊張と弛緩を行う開繊をしておくことが望ましいことを知見した。したがって、上記の２つの開繊形態を組み合わせて採用することが望ましいのである。
【０１４０】
本発明にかかる、フィラメントの集合体に対して高吸収性ポリマー粒子が実質的に厚み方向全体に分散させるための高吸収性ポリマー粒子散布手段９０は、高吸収性ポリマー粒子自体の自重よる落下力のみによるものではなく、加速力を与える手段である。この例を図１３に示した。すなわち、下部に開口を有するケーシング９０ａ内に投射孔９０ｄを有する回転ドラム９０ｂがウェブの移動方向（図１３での反時計方向）に回転するように構成され、その内部にシャッタドラム９０ｃが設けられたものである。これらを要素とする投射部９０Ａは、ホッパー９０Ｂと連結され（図１１参照）、高吸収性ポリマー粒子散布手段９０が構成されている。
【０１４１】
ホッパー９０Ｂからの高吸収性ポリマー粒子５４は回転ドラム９０ｂ内に供給されるように構成されている。ここに、予め、ケーシング９０ａの開口位置に対し、シャッタドラム９０ｃの開口の位置調整が行われる。図１３の状態では完全一致した全開状態を示してあるがシャッタドラムの開口とケーシングの開口は一部が一致する状態であってもよい。
【０１４２】
また、回転ドラム９０ｂの投射孔９０ｄは、周方向に分割された群として、図示では周方向に４つの群として分割され、したがって図示では回転ドラム９０ｂが一回転する過程で、４枚分の紙おむつに対して高吸収性ポリマー粒子を散布・投射するようにしてある。
【０１４３】
ケーシング９０ａ及び予め位置調整されたシャッタドラム９０ｃが回転しないで固定している状態で、回転ドラム９０ｂが回転すると、高吸収性ポリマー粒子５４は投射孔９０ｄを通って落下するとともに、その際に、回転ドラム９０ｂが回転している関係で、高吸収性ポリマー粒子５４に対して半径方向の遠心分力が作用し、高吸収性ポリマー粒子５４に自由落下以上の加速力が作用し、速い速度でフィラメント５２の集合体上に散布・投射される。したがって、高吸収性ポリマー粒子５４をフィラメント５２相互間の空隙内に深く侵入させることができる。高吸収性ポリマー粒子５４の自由落下のみの依存する方法では、フィラメント５２の集合体の主に上部のみに偏在し、フィラメントの集合体に対して高吸収性ポリマー粒子が実質的に厚み方向全体に分散させることができ難い。
【０１４４】
フィラメント５２の集合体上に高吸収性ポリマー粒子５４を連続的に散布・投射してもよいが、図１０が参照されるように、吸収要素５０をカッター装置９４によりライン方向に分割し、個別の吸収要素５０とするときに、高吸収性ポリマー粒子５４の存在によりカッター装置９４の刃が短時間のうちに磨耗してしまう。そこで、高吸収性ポリマー粒子５４を連続的に散布・投射するのではなく、図１３に示すように、ゾーンＺのみに間欠的に散布・投射するようにすることが望ましい。
【０１４５】
このために、前述のように、回転ドラム９０ｂの投射孔９０ｄは、周方向に分割された群として、図示では周方向に４つの群として分割して形成することにより、高吸収性ポリマー粒子５４をゾーンＺのみに間欠的に散布・投射するようにしてあるのである。その結果、ゾーンＺ、Ｚ間でカッター装置９４により分断でき、カッター装置９４の刃の磨耗を抑制できる。
【０１４６】
なお、高吸収性ポリマー粒子の散布量は、主に投射孔９０ｄの孔径の大小、孔数、回転ドラムの回転速度、特には回転ドラムの開口部を通過するさいの速度、あるいはケーシング９０ａの開口位置に対するシャッタドラム９０ｃの開口位置の調整によって、任意の散布量に調節することができる。ここで、ケーシング９０ａの開口位置に対するシャッタドラム９０ｃの開口の位置は、加工ラインの速度に合わせて追従させると良い。また、高吸収性ポリマー粒子の散布パターンは、分割された投射孔９０ｄ群の配置によって調節することができる。
【０１４７】
一方、必要ならば、高吸収性ポリマー粒子５４を圧縮空気とともに、フィラメント５２の集合体上に散布・投射することで、フィラメントの集合体に対して高吸収性ポリマー粒子が実質的に厚み方向全体に分散させることも可能である。しかし、フィラメント５２の集合体上に散布・投射した高吸収性ポリマー粒子が、圧縮空気によって散乱し、所定領域外に散布される難点があるので、あまり推奨できない。
【０１４８】
さらに、高吸収性ポリマー粒子散布手段９０と共に、あるいはこれに換えて、フィラメントの集合体上に散布された高吸収性ポリマー粒子５４をフィラメントの集合体の下方から、吸引するようにしてもよい。
【０１４９】
他方、図１４は、図８及び図９に示すテープ式の使い捨ておむつの製造方法例を示している。中間シート（セカンドシート）４０の供給までは、パンツ型の場合と同様である。中間シート４０が間欠供給された後は、続いて上方からトップシート３０が、下方から体液不透過性シート７０がそれぞれ供給され、その後にバリヤーカフス６０を構成するバリヤーシート６４が供給される。バリヤーシート６４の供給ラインでは、予め、図示しない装置により２枚の不織布間に糸ゴム６２が伸張下で固定された状態での供給がなされる。ラインの最後では、吸収性本体を備える半製品がカッター装置９８により分断され、製品１０が得られる。
【実施例】
【０１５０】
表１に示す、セルロースジアセテート繊維のトウを開繊したフィラメントの集合体を用い、図１０及び図１１の製造方法により得た吸収体及び製品（実施例）、パルプ短繊維を使用した一般的な吸収体及び製品（従来例）、ならびに図１５に示すように、図１１の転回ロールをバキュームロール１０６に換え、前述の遠心分力をも加える高吸収性ポリマー粒子散布手段９０でなく、単に高吸収性ポリマー粒子を自重による落下させる形式の汎用の高吸収性ポリマー粒子散布手段により、バキュームロール１０６上方からフィラメント５２の集合体５２Ｚ上に、高吸収性ポリマー粒子５４を散布することにより得た吸収体及び製品（比較例）について、下記の測定を行った。なお、表５には評価結果も併記した。
【０１５１】
ここで、比較例の製品をみると、主に保持シート上に高吸収性ポリマー粒子が多く存在し、フィラメント５２の集合体５２Ｚの下側に高吸収性ポリマー粒子が侵入しているものの、上部までには高吸収性ポリマー粒子が侵入していない（したがって「フィラメントの集合体に対して高吸収性ポリマー粒子が実質的に厚み方向全体に分散されて」いない）ものである。
【０１５２】
（高吸収性ポリマー粒子の吸水量の測定）
回転子を入れた１リットルビーカーに、０．９％塩化ナトリウム水溶液（試薬特級塩化ナトリウム９．００ｇをイオン交換水９９１．０ｇに溶解して調製）５００．００±０．１０ｇを入れ、マグネチックスターラーで液を攪拌しながらサンプル２．００００±０．０００２ｇを加え、サランラップで蓋をして１時間攪拌する。
ビーカー内容物を標準ふるい（３８μｍ、２００ｍｍφ×４５ｍｍ）を用いて濾過し、ふるい上に残ったゲルをテフロン板で水切りし、１５分間放置する。ふるいに残ったゲルの重さＡを測定し、次式により吸水量を算出する。
Ｃ  ＝  Ａ／Ｓ  …（１）
ここに、Ｃ：生食吸水量（ｇ／ｇ）、Ａ：ふるいに残ったゲルの重さ（ｇ）、Ｓ：サンプル重量（ｇ）である。
【０１５３】
（高吸収性ポリマー粒子の保水量の測定）
ステンレス容器に、０．９％塩化ナトリウム水溶液を８割入れる。
サンプル２．００００±０．０００２ｇを精秤し、綿袋（メンブロード６０番  １００ｍｍ×２００ｍｍ）内に入れた後、０．９％塩化ナトリウム水溶液、約１００ｍｌを綿袋内に流し込むと同時に、全体をステンレス容器内の水溶液中に浸漬させる。
綿袋の上部を輪ゴムで縛り１５分間浸漬後、脱水機（１６７Ｇ）で１分間脱水し、綿袋及びゲルの重さを測定する。
試料を入れないで同様の操作を実施し、空の綿袋の湿潤時重量を測定する。
次式により保水量を算出する。
Ｃ  ＝  （Ａ−Ｂ）／Ｓ  …（２）
ここに、Ｃ：保水量（ｇ／ｇ）、Ａ：綿袋及びゲルの重さ（ｇ）、Ｂ：空の綿袋の湿潤時重量（ｇ）、Ｓ：サンプル重量（ｇ）である。
【０１５４】
（高吸収性ポリマー粒子の吸収速度の測定）
回転子を入れた１００ミリリットルビーカーに、０．９％塩化ナトリウム水溶液５０．００±０．０１ｇを加え、恒温水槽内で２５±０．２℃一定に保持する。
マグネチックスターラー及び回転体測定器を使用し、回転速度６００±１０ｒｐｍで攪拌する。
試料２．００００±０．０００２ｇを秤量し、ビーカー内の渦中に投入し同時にストップウォッチによる計測を開始する。渦が消えて液面が水平になるまでの時間（秒）を記録し、吸収速度とする。
【０１５５】
（高吸収性ポリマー粒子の加圧下吸収量の測定）
図１５に示すように、支持台２０１中央の上下貫通孔に中心を合わせてアクリル樹脂製円筒２０３（内径２ｃｍ、高さ５ｃｍ，底面に７５μｍのナイロンネット２０１Ｎを取り付けたもの）を立設し、この円筒２０３の中に０．１００±０．０００２ｇのサンプル２００を入れ、サンプル２００の上に円柱状錘２０２（径１．９ｃｍ、重さ１２０ｇ）を置く。
ビュレット２０４の排出口を、導管２０６により支持台２０１の貫通孔の下側開口と接続し、バルブＶ１，Ｖ２を開く前の目盛値および３０分後の目盛値を読む。
次式により加圧下吸収量を算出する。
Ｃ  ＝  （Ａ−Ｂ）／Ｓ  …（３）
ここに、Ｃ：加圧下吸収量（ｍｌ／ｇ）、Ａ：吸水開始後３０分の目盛値（ｍｌ）、Ｂ：吸水前の目盛値（ｍｌ）、Ｓ：サンプル重量（ｇ）である。
【０１５６】
（高吸収性ポリマー粒子のゲル強度の測定）
尿素２０．０ｇ、塩化ナトリウム８．０ｇ、塩化カルシウム０．３ｇ、硫酸マグネシウム０．８ｇ、イオン交換水９７０．９ｇ、硫酸第１鉄０．２５ｇを混合し、全体で１リットルの人孔尿（鉄イオン５０ｐｐｍ）を調製する。
回転子入り１００ミリリットルビーカーに鉄イオン５０ｐｐｍを含んだ人工尿４９±０．１ｇを加え、マグネチックスターラーを使用し攪拌する。試料１．００００±０．０００２ｇを秤量し、ビーカー内の渦中に投入した後、渦が消えて液面が水平になるまで攪拌する。
生成したゲルを４０℃×６０％ＲＨの恒温恒湿機内に３時間放置する。
２５℃の恒温水槽内に５分間浸けた後、ネオカードメーターでゲル強度を測定する。この測定値を次式により単位換算し、ゲル強度（Ｐａ）を算出する。
Ｃ  ＝  Ａ  ×  ０．１  …（４）
ここに、Ｃ：ゲル強度（Ｐａ）、Ａ：ネオカ−ドメーターから得られたゲル強度（ｄｙｎｅ／ｃｍ2）、０．１：定数である。
【０１５７】
（おむつ状態での加圧下吸収量の測定）
まず、未吸収のサンプルの重量を測定する。
次に、図１６に示すように、サンプルおむつ１０おける糸ゴム等により収縮する部分、例えば、ウエスト部分や、ギャザー部分に、両端矢線で示すように２ｃｍ間隔で切れ目を入れ、おむつが非強制的に（自然に）平らになるようにする。
使用面（内面）を上にして、サンプルをアクリル板と金属板との間に平らに挟み、アクリル板の上に錘（１０ｋｇ）を載せ、３７℃に保持した人孔尿（前述のもの）中に３０分間浸漬する。
３０分後に人孔尿中からサンプルを引き上げ、錘、アクリル板を外した後、サンプルを３つ折りにし、秤に載せて重量を測定する。
吸収後のサンプル重量から未吸収のサンプル重量を差し引いて加圧下吸収量（ｇ）を算出する。
【０１５８】
（おむつ状態での吸収速度の測定）
股から臀部にわたる部分を想定して形成されたＵ字状板からなり、最下位置の幅方向中央に注入口が形成されたＵ字器具を用いる。
サンプルのおむつにおける吸収体の長手方向中央位置に印を付け、この印位置を注入口に合わせて、サンプルをＵ字器具の外面に固定する。
サンプルを固定したＵ字器具をハンモックに載せ、傾斜しないようにする。
中央に貫通穴を有する錘（１ｋｇ、１０ｃｍ×１０ｃｍ）を、Ｕ字器具の上に載せる。この際、錘の貫通穴をＵ字器具の注入口に合わせる。
サンプルに対して、錘の貫通穴およびＵ字器具の注入口を介して人工尿（前述のもの）１００ｃｃを注入し、全量吸収に要する時間を測定し、吸収速度（秒）とする。
【０１５９】
（おむつ状態での逆戻り量の測定）
１００ｍｍ×３００ｍｍにカットした吸収体にトップシートを乗せ、四方をシールしてサンプルとする。
内径２７ｍｍの円筒器具（支持部１５０ｍｍ×１５０ｍｍ）をサンプル中央に置く。円筒器具は、必要に応じて加重する。
人工尿を、５０ｃｃの量を１０分間隔で３回滴下する。
３回目の滴下の１０分後、ろ紙（ＡＤＶＡＮＴＥＣ  Ｎｏ．２、１０ｃｍ×１０ｃｍ、３０枚重ね）を乗せ、５ｋｇの重りで１０秒間荷重を加えた後、キッチンペーパーの重量を測定し、予め測定した未吸収のキッチンペーパーの重量を差し引いて、キッチンペーパーに移動した人孔尿量を算出し、逆戻り量（ｇ）とする。
【０１６０】
（圧縮レジリエンスＲＣ・圧縮エネルギーＷＣの測定）
カトーテック株式会社製の圧縮試験機を用い、サンプルをスピード：０．０１ｃｍ／ｓｅｃ、圧縮面積：２ｃｍ2、感度：２（力計２００ｇ／１０ｖ）、圧縮荷重：５０ｇｆ／ｃｍ2の条件で圧縮し、圧力と変形量との相関図から圧縮レジリエンスＲＣおよび圧縮エネルギーＷＣを算出する。圧縮レジリエンスＲＣは、値が大きいほど圧縮後の回復性が高いことを意味し、圧縮エネルギーＷＣは、値が大きいほど圧縮され易いことを意味する。
【０１６１】
（復元性の官能評価）
各吸収体を使用し、吸収体以外は共通するように紙おむつサンプルを製造した。製造後に圧縮していないものと、共通の形態で圧縮して包装した後、包装を解いたものとを用意し、被験者２０名により目視及び手触りで復元性を評価した。評価は、従来例を基準とし、これと比較して、殆ど変わりが感じられない場合を△とし、復元性が高く、柔軟性に富む場合を○とした。
【０１６２】
【表５】
0004537237.tif 000006
【産業上の利用可能性】
【０１６３】
本発明は、紙おむつ、生理用ナプキン、失禁パッド、おむつカバーと併用する吸収パッド等の吸収性物品の製造における吸収体の製造に好適であるが、これに限られず、フィラメントにポリマーを散布する場合全てに適用できるものである。
【図面の簡単な説明】
【０１６４】
【図１】パンツ型使い捨ておむつの斜視図である。
【図２】パンツ型使い捨ておむつの展開状態平面図である。
【図３】図２の３−３線矢視断面図である。
【図４】他の例の３−３線矢視相当断面図である。
【図５】別の例の３−３線矢視相当断面図である。
【図６】変形例の３−３線矢視相当断面図である。
【図７】さらに別の例の３−３線矢視相当断面図である。
【図８】テープ式使い捨ておむつの展開状態平面図である。
【図９】図８のＩＸ−ＩＸ断面図である。
【図１０】パンツ型紙おむつの製造設備例を示す概要図である。
【図１１】その要部概要図である。
【図１２】開繊装置の概要図である。
【図１３】高吸収性ポリマー粒子散布手段例の概要図である。
【図１４】テープ式使い捨て紙おむつの製造設備例を示す概要図である。
【図１５】本発明とは異なる高吸収性ポリマー粒子散布形態を採用した紙おむつの製造設備例を示す概要図である。
【図１６】吸収体の方向の説明図である。
【符号の説明】
【０１６５】
１０…パンツ型使い捨ておむつ、１０Ａ…テープ式使い捨ておむつ、１２…外装シート、１２Ａ…バックシート、２０…吸収性本体、３０…トップシート、４０…中間シート、５０…吸収要素、５２…フィラメント、５２Ｘ…ベール、５２Ｙ…トウ、５２Ｚ…フィラメントの集合体、５４…高吸収性ポリマー粒子、５６…吸収体、５８…包被シート、６０、６０Ａ…バリヤーカフス、６４…バリヤーシート、７０…体液不透過性シート、７２…第２体液不透過性シート、８０…保持シート、９０…高吸収性ポリマー粒子散布手段、９０Ａ…投射部、９０ａ…ケーシング、９０ｂ…回転ドラム、９０ｃ…シャッタドラム、９２…セーラ、９４…カッター装置、９８…カッター装置、１００…転回装置、１０２…組合せステーション、１０４…粘着剤塗布装置、１１０…第２開繊装置、１１０ａ…圧空の吹き込み口、１１０ｂ…ベンチュリー部、１２４…プリテンションロール、１２６Ａ…第１ニップ、１２６Ｂ…第２ニップ、１２６Ｃ…第３ニップ、１３０…ファスニング片、Ｅ…凹溝、Ｚ…高吸収性ポリマー粒子散布ゾーン。
【図１】
0004537237.tif 000007
【図２】
0004537237.tif 000008
【図３】
0004537237.tif 000009
【図４】
0004537237.tif 000010
【図５】
0004537237.tif 000011
【図６】
0004537237.tif 000012
【図７】
0004537237.tif 000013
【図８】
0004537237.tif 000014
【図９】
0004537237.tif 000015
【図１０】
0004537237.tif 000016
【図１１】
0004537237.tif 000017
【図１２】
0004537237.tif 000018
【図１３】
0004537237.tif 000019
【図１４】
0004537237.tif 000020
【図１５】
0004537237.tif 000021
【図１６】
0004537237.tif 000022